교반기 를 구비 한 반응기 에 , 공정 ( 1 - 1 ) 에서 얻 은 시드 폴리머 입자 A 수분 산체 를 고형분 기준 ( 즉 시드 폴리머 입자 A 중량 기준 ) 으로 2 부 , 도데 실 벤젠술폰산 나트륨 을 0 . 2 부 , 과 황산칼륨 을 0 . 5 부 , 및 이온 교환수 를 100 부 넣 어 혼합 하 여 혼합물 A 로 하 고 , 80 ℃ 로 승 온 했 다 . 한편 , 다른 용기 중 에서 스티렌 82 부 , 메타크릴산메틸 15 . 3 부 , 이타 콘 산 2 . 0 부 , 아크릴아미드 0 . 7 부 , 도데 실 벤젠술폰산 나트륨 0 . 5 부 , 및 이온 교환수 100 부 를 혼합 하 여 , 단량체 혼합물 1 의 분 산체 를 조제 했 다 . 이 단량체 혼합물 1 의 분 산체 를 4 시간 에 걸쳐 위 에서 얻 은 혼합물 A 중 에 연속 적 으로 첨가 하 여 중합 시켰 다 . 단량체 혼합물 1 의 분 산체 의 연속 적 인 첨가 중 의 반응계 의 온도 는 80 ℃ 로 유지 하 여 반응 을 실시 했 다 . 연속 적 인 첨가 의 종료 후 , 다시 90 ℃ 에서 3 시간 반응 을 계속 시켰 다 .